【手続補正書】
【提出日】平成21年6月26日(2009.6.26)
【手続補正１】
【補正対象書類名】特許請求の範囲
【補正対象項目名】全文
【補正方法】変更
【補正の内容】
【特許請求の範囲】
【請求項１】
エチレン、４５〜７５重量％または５０〜７０重量％のアルキルアクリレート、および約０．５〜約５重量％の任意成分である１，４−ブテン二酸またはその誘導体の共重合から誘導されるエチレン共重合体を含む組成物であって、
前記１，４−ブテン二酸またはその誘導体がメチル水素マレエート、エチル水素マレエート、プロピル水素マレエート、ブチル水素マレエート、またはそれらの２つ以上の組み合わせを含み、
前記共重合体が、下限約４０，０００〜上限約５５，０００、約６０，０００または約６５，０００の数平均分子量（Ｍn）、１〜１４、または１〜６ｇ／１０分のメルトインデックス、および
約２〜約７、または２〜６の多分散性
を有する組成物。
【請求項２】
硬化剤と、酸化防止剤、内部用離型剤、スコーチ防止剤、可塑剤、加硫促進剤、またはフィラーを含む任意選択の１つ以上の添加剤とをさらに含む請求項１に記載の組成物であって、任意選択的に、前記組成物が硬化および任意選択的に後硬化にさらにかけられ、そしてさらなる硬化にかけられるエチレン・アルキルアクリレート共重合体、ポリアクリレート共重合体、不飽和ポリエステル樹脂、ビニルエステル樹脂、エポキシ樹脂もしくはフェノール樹脂、ポリアミド、またはそれらの組み合わせを含む少なくとも１つの追加のポリマーを含み、任意選択的にフィラー、強化繊維（連続もしくは不連続の、織られたもしくは不織の）もしくはパルプを含む繊維構造体、またはそれらの２つ以上の組み合わせをさらに含み、任意選択的に硬化にさらにかけられる組成物。
【請求項３】
請求項１に記載された組成物を含むまたはそれから製造された物品であって、点火ワイヤー外被、チューブ、ホース、ダンパー、シール、ガスケット、ベルト、スパークプラグブーツ、等速ジョイントブーツ、またはシャフトブーツを含む物品。
【請求項４】
請求項２に記載された組成物を含むまたはそれから製造された物品であって、ディストリビュータキャップなどの電気部品、プリント回路基板、ブレーキパッド、またはクラッチ面材を含む物品。
【請求項５】
エチレンを、エチレン共重合体を製造するのに有効な条件下にメチルアクリレートなどのアルキルアクリレートと、および任意成分である１，４−ブテン二酸またはその誘導体と接触させる工程を含む方法であって、
前記エチレン共重合体および前記１，４−ブテン二酸またはその誘導体が、請求項１または２に記載されたものであり、
前記条件が１２０℃〜１８５℃または１４０℃〜１６５℃の温度、約１９００〜２８１０ｋｇ／ｃｍ2（１８６ＭＰａ〜２６７ＭＰａ）、または２０６５〜２８１０ｋｇ／ｃｍ2（１９６〜２６７ＭＰａ）の圧力、および３０℃〜９０℃または５０℃〜９０℃のフィード温度を含み、そして任意選択的に、
前記エチレン共重合体を硬化剤、任意選択的に１種以上の添加剤、および任意選択的に１種以上の追加のポリマーと組み合わせて配合組成物を製造する工程、任意選択的に前記配合組成物を所望の形状へ成形する工程、および前記配合組成物を同時にまたは逐次的に硬化させ、そして任意選択的に後硬化させて加硫物または物品を製造する工程を含み、ここで前記添加剤が酸化防止剤、内部用離型剤、スコーチ防止剤、可塑剤、加硫促進剤、もしくはフィラー、またはそれらの２つ以上の組み合わせを含み、前記追加のポリマーがエチレン・アルキルアクリレート共重合体、ポリアクリレート共重合体、またはそれらの組み合わせを含み、前記物品が点火ワイヤー外被、チューブ、ホース、ダンパー、シール、ガスケット、ベルト、スパークプラグブーツ、等速ジョイントブーツ、またはシャフトブーツを含むか、あるいは
前記エチレン共重合体を硬化剤、さらなる硬化にかけられる不飽和ポリエステル樹脂、ビニルエステル樹脂、エポキシ樹脂もしくはフェノール樹脂などの熱硬化性樹脂またはポリアミドなどの熱可塑性樹脂を含む１種以上の追加のポリマー、および任意選択的にフィラー、強化繊維、パルプの繊維構造体、またはそれらの２つ以上の組み合わせを含む１種以上の添加剤と組み合わせて組成物を製造する工程、および前記組成物を物品へ二次加工する工程を含み、前記物品がディストリビュータキャップなどの電気部品、プリント回路基板、ブレーキパッド、またはクラッチ面材を含み、前記二次加工する工程がコーティング、積層、モールディング、押出、フィラメントワインディング、カレンダー掛け、またはそれらの２つ以上の組み合わせおよびその後の硬化を含む、方法。
【手続補正２】
【補正対象書類名】明細書
【補正対象項目名】００９６
【補正方法】変更
【補正の内容】
【００９６】
本発明をある程度詳細にこのように記載し、例証してきたが、次の特許請求の範囲はそのように限定されるべきではなく、特許請求の範囲の各要素およびその同等物の言い回しに見合った範囲を与えられるべきである。
次に、本発明の好ましい態様を示す。
1.  エチレン、４５〜７５重量％または５０〜７０重量％の、メチルアクリレートなどのアルキルアクリレート、および約０．５〜約５重量％または約１〜約５重量％または約１．５〜約５重量％または約１．５〜約４重量％または約１．５〜約３重量％の任意成分である１，４−ブテン二酸またはその誘導体の共重合から誘導されたエチレン共重合体を含む組成物であって、
前記誘導体が、前記酸の無水物、もしくはモノアルキルエステル中のアルキル基が１〜約６個の炭素原子を有する前記酸のモノアルキルエステル、またはそれらの２つ以上の組み合わせであり、
前記共重合体が、下限約４０，０００〜上限約５５，０００、約６０，０００または約６５，０００の数平均分子量（Ｍn）、１〜１４、１〜１２、または１〜６ｇ／１０分のメルトインデックス、および好ましくは約２〜約７、または２〜６の多分散性を有する組成物。
2.  前記共重合体がエチレンおよびメチルアクリレートを含み、そして約４０，０００〜約６０，０００のＭn、２〜１２ｇ／１０分のメルトインデックス、および約３〜約７または４〜６の多分散性を有する、上記１に記載の組成物。
3.  前記共重合体がエチレン、メチルアクリレート、および約１〜約５重量％または約１〜約３重量％の酸硬化部位モノマーまたはその誘導体を含み、そして前記共重合体が約４０，０００〜約６０，０００または約４０，０００〜約５５，０００のＭnおよび約２〜約６の多分散性を有する、上記１または２に記載の組成物。
4.  前記酸硬化部位がメチル水素マレエート、エチル水素マレエート、プロピル水素マレエート、ブチル水素マレエート、またはそれらの２つ以上の組み合わせを含む、上記３に記載の組成物。
5.  硬化剤と、酸化防止剤、内部用離型剤、スコーチ防止剤、可塑剤、加硫促進剤、またはフィラーを含む任意選択の１つ以上の添加剤とをさらに含み、任意選択的に、硬化および任意選択的に後硬化にさらにかけられる、上記１〜４のいずれか一項に記載の組成物。
6.  エチレン・アルキルアクリレート共重合体、ポリアクリレート共重合体、またはそれらの組み合わせを含む少なくとも１種の追加のポリマーをさらに含む、上記５に記載の組成物。
7.  硬化剤を含み、そしてさらなる硬化にかけられる不飽和ポリエステル樹脂、ビニルエステル樹脂、エポキシ樹脂もしくはフェノール樹脂などの熱硬化性樹脂、またはポリアミドなどの熱可塑性樹脂を含む第２ポリマーをさらに含み、任意選択的にフィラー、強化繊維（連続もしくは不連続の、織られたもしくは不織の）もしくはパルプを含む繊維構造体、またはそれらの２つ以上の組み合わせをさらに含み、任意選択的に硬化にさらにかけられる、上記１〜４のいずれか一項に記載の組成物。
8.  上記５または６に記載されたような組成物を含むまたはそれから製造された物品であって、点火ワイヤー外被、チューブ、ホース、ダンパー、シール、ガスケット、ベルト、スパークプラグブーツ、等速ジョイントブーツ、またはシャフトブーツを含む物品。
9.  上記７に記載されたような組成物を含むまたはそれから製造された物品であって、ディストリビュータキャップなどの電気部品、プリント回路基板、ブレーキパッド、またはクラッチ面材を含む物品。
10.  エチレンを、エチレン共重合体を製造するのに有効な条件下にメチルアクリレートなどのアルキルアクリレートと、および任意選択的に１，４−ブテン二酸またはその誘導体と接触させる工程を含む方法であって、
前記エチレン共重合体が上記１に記載されたようなものであり、
前記誘導体が前記酸の無水物、前記酸のモノアルキルエステル、またはそれらの２つ以上の組み合わせであり、
前記アルキルアクリレートが約４５〜約７５重量％または約５０〜約７０重量％を占め、前記酸またはその誘導体が、存在する場合は、約０．５〜約５重量％または約１〜約５重量％または約１．５〜約５重量％または約１．５〜約４重量％または約１．５〜約３重量％を占め、そして残りがエチレンであり、そして前記重量％はエチレン、アルキルアクリレート、および酸またはその誘導体の総重量を基準としており、
前記条件が１２０℃〜１８５℃または１４０℃〜１６５℃の温度、約１９００〜２８１０ｋｇ／ｃｍ2（１８６ＭＰａ〜２６７ＭＰａ）、または２０６５〜２８１０ｋｇ／ｃｍ2（１９６〜２６７ＭＰａ）の圧力、および３０℃〜９０℃または５０℃〜９０℃のフィード温度を含む、方法。
11.  前記エチレン共重合体を硬化剤、任意選択的に１種以上の添加剤、および任意選択的に１種以上の追加のポリマーと組み合わせて配合組成物を製造する工程、任意選択的に前記配合組成物を所望の形状へ成形する工程、および前記配合組成物を同時にまたは逐次的に硬化させ、そして任意選択的に後硬化させて加硫物または物品を製造する工程をさらに含む上記１０に記載の方法であって、前記添加剤が酸化防止剤、内部用離型剤、スコーチ防止剤、可塑剤、加硫促進剤、もしくはフィラー、またはそれらの２つ以上の組み合わせを含み、前記追加のポリマーがエチレン・アルキルアクリレート共重合体、ポリアクリレート共重合体、またはそれらの組み合わせを含み、前記物品が点火ワイヤー外被、チューブ、ホース、ダンパー、シール、ガスケット、ベルト、スパークプラグブーツ、等速ジョイントブーツ、またはシャフトブーツを含む、方法。
12.  前記エチレン共重合体を硬化剤、さらなる硬化にかけられる不飽和ポリエステル樹脂、ビニルエステル樹脂、エポキシ樹脂もしくはフェノール樹脂などの熱硬化性樹脂またはポリアミドなどの熱可塑性樹脂を含む１種以上の追加のポリマー、および任意選択的にフィラー、強化繊維、パルプの繊維構造体、またはそれらの２つ以上の組み合わせを含む１種以上の添加剤と組み合わせて組成物を製造する工程、および前記組成物を物品へ二次加工する工程をさらに含む上記１０に記載の方法であって、前記物品がディストリビュータキャップなどの電気部品、プリント回路基板、ブレーキパッド、またはクラッチ面材を含み、前記二次加工する工程がコーティング、積層、モールディング、押出、フィラメントワインディング、カレンダー掛け、またはそれらの２つ以上の組み合わせおよびその後の硬化を含む、方法。